ОГНЕСТОЙКАЯ КОМПОЗИЦИЯ И СПОСОБ ПРОПИТКИ ДРЕВЕСИНЫ

1. Водная огнестойкая композиция, содержащая фосфорную кислоту, аммиак, фосфат диаммония, сульфат аммония, мочевину и комплексообразующий агент.
2. Композиция по п. 1, отличающаяся тем, что она содержит обугливающий агент.
3. Композиция по п. 1 или 2, отличающаяся тем, что она содержит вспучивающий агент, выбранный из гуанидина, гуанидингидрохлорида, глицина и других водорастворимых аминокислот и их производных.
4. Композиция по п. 1 или 2, отличающаяся тем, что обугливающий агент выбран из глицерина, бората цинка, алюминийгидрата, алюминийтригидрата, декстрина, инозита, амилазы, водорастворимых полисахаридов, пентаэритрита, дипентаэритрита и многоатомных спиртов.
5. Композиция по п. 1 или 2, отличающаяся тем, что она содержит тринатрийцитрат.
6. Композиция по п. 1 или 2, отличающаяся тем, что она содержит моноаммонийфосфат.
7. Композиция по п. 1 или 2, отличающаяся тем, что она содержит гуанидинсульфамат.
8. Композиция по п. 1 или 2, отличающаяся тем, что она содержит поверхностно-активное вещество.
9. Композиция по п. 1 или 2, отличающаяся тем, что она содержит шлак.
10. Композиция по п. 1 или 2, отличающаяся тем, что она содержит хлорид калия.
11. Композиция по п. 1 или 2, отличающаяся тем, что она содержит комплексобразующий агент, выбранный из ЭДТК, ЭГТА, нитрилотриуксусной кислоты, диэтиленпентауксусной кислоты, додекантетрауксусной кислоты и их солей.
12. Композиция по п. 1 или 2, отличающаяся тем, что она содержит:
5-10% (мас./об.) фосфорной кислоты,
5-10% (мас./об.) сульфата аммония,
15-20% (об./об.) аммиака,
13-20% (мас./об.) диаммонийфосфата,
3-5% (мас./об.) мочевины и
0,5-1,5% (мас./об.) комплексообразующего агента
в водном растворе.
13. Композиция по п. 1 или 2, отличающаяся тем, что она содержит:
2,5-7,5% (мас./об.) фосфорной кислоты,
2,5-7,5% (мас./об.) сульфата аммония,
15-20% (об./об.) аммиака,
13-20% (мас./об.) диаммонийфосфата,
3-5%(мас./об.) мочевины и
0,5-1,5% (мас./об.) комплексообразующего агента
в водном растворе.
14. Способ защиты древесины против огня, отличающийся тем, что древесину пропитывают композицией по любому из пп. 1-13.
15. Способ защиты древесины против разложения или гниения, отличающийся тем, что древесину пропитывают композицией по любому из пп. 1-13.
16. Способ по п. 14 или 15, отличающийся тем, что древесину пропитывают пропиткой под давлением, погружением или нанесением кистью.
17. Способ по п. 14 или 15, отличающийся тем, что способ содержит:
- создание начального вакуума примерно 25-50 мбар (2,5-5 кПа) (30 мин),
- впуск жидкости на пропитку (30 мин),
- повышение давления до давления окружающей среды (5 мин),
- поддержание давления окружающей среды (5 мин),
- удаление жидкости (15 мин) и
- обеспечение конечного вакуума примерно 500 мбар (50 кПа) (20 мин).
18. Способ по п. 14 или 15, отличающийся тем, что способ содержит:
- создание начального вакуума примерно 25-50 мбар (2,5-5 кПа) (30 мин),
- впуск жидкости на пропитку (30 мин),
- повышение давления от примерно 25 мбар (2,5 кПа) до примерно 10 бар (1000 кПа) (60 мин),
- поддержание давления примерно 10 бар (1000 кПа) (60 мин),
- удаление жидкости (15 мин) и
- обеспечение конечного вакуума примерно 500 мбар (50 кПа) (20 мин).
19. Способ по п. 14 или 15, отличающийся тем, что способ содержит:
- создание начального вакуума происходит при давлении окружающей среды,
- впуск жидкости на пропитку (30 мин),
- повышение давления до примерно 12,5 бар (1250 кПа) (30 мин),
- поддержание давления 12,5 бар (1250 кПа) (60 мин) и
- удаление жидкости и снижение давления (15 мин).
20. Древесина, полученная способом по любому из пп. 14-19.